(57)【要約】      （修正有）【課題】繰り返し伸縮耐久性に優れたシールド付伸縮電線の提供。【解決手段】１０％以上の伸縮性を有する伸縮性導体部１とシールド部を少なくとも含むシールド付伸縮電線であって、該シールド部に、少なくとも１本以上の電気伝導体捲回糸２を含む。前記シールド部に、同一方向に捲回された２本以上の電気伝導体捲回糸を含み、前記同一方向に捲回された電気伝導体捲回糸の逆方向に、拘束糸として、絶縁繊維又は弾性繊維が編組されている。【選択図】図１
2014096262.tif 000002
【特許請求の範囲】
【請求項１】
１０％以上の伸縮性を有する伸縮性導体部とシールド部を少なくとも含むシールド付伸縮電線であって、該シールド部に、少なくとも１本以上の電気伝導体捲回糸を含むことを特徴とする前記シールド付伸縮電線。
【請求項２】
前記シールド部に、同一方向に捲回された２本以上の電気伝導体捲回糸を含む、請求項１に記載のシールド付伸縮電線。
【請求項３】
前記同一方向に捲回された電気伝導体捲回糸の逆方向に、拘束糸として、絶縁繊維又は弾性繊維が編組されている、請求項２に記載のシールド付伸縮電線。
【請求項４】
前記シールド部に、金属皮膜を施された有機繊維をさらに含む、請求項１〜３のいずれか１項に記載のシールド付伸縮電線。
【請求項５】
前記シールド部を２層以上含む、請求項１〜４のいずれか１項に記載のシールド付伸縮電線。
【請求項６】
前記伸縮性導体部と該シールド部の間に中間層として網組の絶縁繊維層をさらに含む、請求項１〜５のいずれか１項に記載のシールド付伸縮電線。
【請求項７】
前記伸縮性導体部の外周に、磁性吸収材をさらに含む、請求項１〜６のいずれか１項に記載のシールド付伸縮電線。
【請求項８】
前記シールド部の外周に、網組の絶縁繊維又は伸縮性樹脂層の外部被覆をさらに含む、請求項１〜７のいずれか１項に記載のシールド付伸縮電線。
【発明の詳細な説明】
【技術分野】
【０００１】
本発明は、繰り返し伸縮耐久性に優れるシールド付伸縮電線に関する。
【背景技術】
【０００２】
外部からのノイズの入射を遮蔽し、内部からのノイズの放射を防止するシールドケーブルは、一般に、シールド層として、銅線、アルミ線、同箔、アルミ箔などで構成される。これらのケーブルは一般に柔軟性が無く、屈曲性に弱いという欠点を有する。かかる問題を解決すべく、外部導体を有するケーブルの屈曲性の向上と柔軟性の向上が検討されている。
例えば、以下の特許文献１には、金属細線と導電性繊維を編んだ中空紐状のシールド材を用いることが記載されている。また、以下の特許文献２には、シールド素線の摩擦係数を小さくすることが記載されている。しかしながら、これらのケーブルはいずれも伸縮せず単に曲げやすいことを目指したものである。
【０００３】
一方、以下の特許文献３には、伸縮性信号伝送ケーブルが開示されており、弾性円等体の周囲に導体線を並列に捲回した後、絶縁繊維により絶縁層を構成し、その外周にシールド層を構成する旨記載されており、シールド層は、電気伝導性のある有機繊維又は電気伝導性のよい金属細線又はその組み合わせで編み組みすることにより得ることができる旨記載されている。
しかしながら、繰り返し伸縮による寿命については、何ら記載されておらず、繰り返し伸縮させても断線しにくいシールドを付与する技術については、記載も示唆もない。
伸縮電線に施されたシールド部は、伸縮に伴い通常伸縮しない電線に比べて大きく変形するためシールド部が破断しやすく、伸縮を繰り返すと簡単に断線するという問題がある。
【先行技術文献】
【特許文献】
【０００４】
【特許文献１】特開平１−１７６６０４号公報
【特許文献２】特開２００６−３１９５４号公報
【特許文献３】国際公開ＷＯ２０１０／０７４２５９号公報
【発明の概要】
【発明が解決しようとする課題】
【０００５】
かかる状況下、本発明が解決しようとする課題は、伸縮する電線において、繰り返し伸縮しても断線せず、機能を保持し続けることができる伸縮耐久性に優れるシールド層を有するシールド付伸縮電線を提供することである。
【課題を解決するための手段】
【０００６】
本発明者らは、かかる課題を解決すべく鋭意検討し実験を重ねた結果、シールド部に電気伝導体捲回糸を用いることにより、課題を解決しうることを見出し、本発明を完成するに至ったものである。すなわち、本発明は、以下通りのものである。
【０００７】
［１］１０％以上の伸縮性を有する伸縮性導体部とシールド部を少なくとも含むシールド付伸縮電線であって、該シールド部に、少なくとも１本以上の電気伝導体捲回糸を含ことを特徴とする前記シールド付伸縮電線。
【０００８】
［２］前記シールド部に、同一方向に捲回された２本以上の電気伝導体捲回糸を含む、前記［１］に記載のシールド付伸縮電線。
【０００９】
［３］前記同一方向に捲回された電気伝導体捲回糸の逆方向に、拘束糸として、絶縁繊維又は弾性繊維が編組されている、前記［２］に記載のシールド付伸縮電線。
【００１０】
［４］前記シールド部に、金属皮膜を施された有機繊維をさらに含む、前記［１］〜［３］のいずれかに記載のシールド付伸縮電線。
【００１１】
［５］前記シールド部を２層以上含む、前記［１］〜［４］のいずれかに記載のシールド付伸縮電線。
【００１２】
［６］前記伸縮性導体部と該シールド部の間に中間層として網組の絶縁繊維層をさらに含む、前記［１］〜［５］のいずれかに記載のシールド付伸縮電線。
【００１３】
［７］前記伸縮性導体部の外周に、磁性吸収材をさらに含む、前記［１］〜［６］のいずれかに記載のシールド付伸縮電線。
【００１４】
［８］前記シールド部の外周に、網組の絶縁繊維又は伸縮性樹脂層の外部被覆をさらに含む、前記［１］〜［７］のいずれかに記載のシールド付伸縮電線。
【発明の効果】
【００１５】
本発明のシールド付伸縮電線は、繰り返し伸縮で使用しても断線せず、機能を保持し続けることができる伸縮耐久性に優れる。
【図面の簡単な説明】
【００１６】
【図１】本発明の電気伝導体捲回糸を捲回したシールド付伸縮電線の模式図である。
【図２】本発明の電気伝導体捲回糸と拘束糸（金属皮膜を施された有機繊維又は絶縁繊維又は弾性繊維）を網組したシールド付伸縮電線の模式図である。
【図３】伸縮耐久性試験装置の模式図である。
【発明を実施するための形態】
【００１７】
以下、本発明について詳細に説明する。
本発明のシールド付伸縮電線は、１０％以上の伸縮性を有する伸縮性導体部とシールド部を少なくとも含むシールド付伸縮電線であって、該シールド部に、少なくとも１本以上の電気伝導体捲回糸を含むことを特徴とする前記シールド付伸縮電線である。
本明細書中、用語「伸縮性」とは、伸張後、弛緩することにより伸張回復率が５０％以上であることを言う。例えば、１０％伸縮可能とは、１０％伸張した後に弛緩すると、５％伸張未満に戻ることをいう。
本発明においては、「導体部」は、１０％以上伸縮可能であることが必要である。「導体部」が１０％未満の伸縮性しかない場合は、本発明のシールド付き伸縮電線を得ることができない。
【００１８】
伸縮可能な導体部（伸縮性導体部）としては、弾性長繊維の周囲に電気伝導体を配したものを用いることができる。弾性長繊維としては、所謂ポリウレタン系弾性長繊維、ポリオレフィン系弾性長繊維、天然ゴム系ゴム糸、合成ゴム系ゴム糸が挙げられる。ポリウレタン系弾性長繊維又はポリオレフィン系弾性長繊維は、細いものが得やすく、シールド材を細くすることができう点で好ましい弾性長繊維である。電気伝導体の捲回に対する抗力を得やすくするために、予め、弾性長繊維の周囲に有機繊維を捲回しておくこともできる。伸張により電気伝導体が断線することを防ぐために、弾性長繊維の周囲に、予め、伸張限界長さの高抗張力繊維を捲回又は引きそろえて配しておくこともできる。
【００１９】
本発明においては、導体部の外周にある「シールド部」に少なくとも１本以上の電気伝導体捲回糸を含むことが必要である。
本発明者らは、シールド部に、銅線や銅箔を捲回してシールド性の付与を試みたが、伸縮性が低下するか又は繰り返し伸縮させるとシールド部が断線しやすいという問題に悩まされた。これを解決すべく鋭意研究し、実験を重ねた結果、驚くべきことに、シールド部に、電気伝導体捲回糸を用いることによって、繰り返し伸縮させても、シールド部が断線しないことを見出し、本発明に至ったものである。
【００２０】
本発明において、「電気伝導体捲回糸」とは、芯糸に電気伝導体を巻きつけて形成されたものをいう。芯糸としては、アラミド繊維、フッ素繊維、ポリエステル繊維、ナイロン繊維、ポリプロピレン繊維、塩化ビニル繊維、サラン繊維、ガラス繊維およびポリウレタン繊維等の公知の絶縁繊維が挙げられる。
【００２１】
電気伝導体とは、好ましくは、比抵抗１Ωｃｍ以下のものをいう。比抵抗がこれ以上であると、電磁波シールド効果及び電界安定効果が落ちて、シールド材としての実用に適さない。比抵抗は、より好ましくは１０−２Ωｃｍ以下であり、さらに好ましくは１０−４Ωｃｍ以下である。電気伝導体の厚み又は直径は、１．０ｍｍ以下であることが好ましい。１．０ｍｍを超えると、硬くなり、芯糸への捲回が困難となる。電気伝導体の厚み又は直径は、より好ましくは０．５ｍｍ以下であり、さらに好ましくは０．１ｍｍ以下である。電気伝導体の材質としては、銅、銅合金、アルミ、ニクロム、鉄などの金属箔又は金属繊維が挙げられる。金属箔は金属繊維に比べ、芯糸に巻きつけられた電気伝導体同士の隙間が少なくなり、シールド性に優れるため好ましい。電気伝導体には炭素繊維を用いることもできる。有機繊維の表面又は該繊維の集合体表面に金属皮膜を有している有機繊維を用いることもできる。皮膜を形成する金属としては、金、銀、銅、亜鉛、ニッケル、スズ及びそれらの合金等が挙げられ、中でも低コストの銅が好ましい。また、これらの金属により形成される層は１層であっても、２層以上の多層であっても構わない。電気伝導体は、単線でも複数を束ねたものでもよい。錆防止のために、電気伝導体の外周にニッケルなどの耐食性のより金属皮膜を形成させたり、防錆剤を塗布したりすることもできる。
【００２２】
また、電気伝導体としては、磨耗による損傷を防ぐため、所謂エナメル被覆を施したものや、合成繊維により外部を覆ったものを用いることもできる。裸線、裸線にメッキを施したもの、裸線にエナメル被覆を施したものは、細いシールド材を得ること容易で好ましい。特にエナメル被覆を施したものは、伸張摩擦に対して優れる。
【００２３】
本発明においては、シールド部に含まれる電気伝導体捲回糸を２本以上同一方向に捲回することが好ましい。より好ましくは４本以上、さらに好ましくは８本以上の電気伝導体捲回糸が同一方向に捲回されていることが好ましい。複数本を同一方向に捲回することにより、電気伝導体捲回糸の密度を高めることができ、シールド性を向上させることができる。他方、同一方向に捲回する本数が、多くなりすぎると伸縮性が低下するため、その本数は伸縮性とシールド性を考慮して決定される。
【００２４】
電気伝導体捲回糸を前記したように配置することで、伸縮により電気伝導体捲回糸同士の摩耗を防ぐことができ、断線寿命を長くすることができる。また、電気伝導体捲回糸の外側に電気伝導体捲回糸と逆方向に捲回された拘束糸を含むことで、伸縮による電気伝導体捲回糸のズレを防ぐことができ、さらに寿命を長くすることができる。電気伝導体捲回糸を１方向（例えば、Ｚ方向）に捲回し、その上から拘束糸を逆方向（Ｓ方向）に捲回することで、電気伝導体捲回糸を拘束し、伸縮によるズレを防止することができる。電気伝導体捲回糸と逆方向に電気伝導体捲回糸の内側（導体部側）と外側を交互に通って拘束糸を捲回し電気伝導体捲回糸を拘束することも好ましい。電気伝導体捲回糸の内側と外側を交互に通って、電気伝導体捲回糸と逆方向に拘束糸を捲回することで、繰り返し伸縮や、伸縮を伴う屈曲動作によっても、伸張時と弛緩時の電気伝導体捲回糸間隔の変化が少なく、かつ繰り返し伸縮によって電気伝導体捲回糸間隔の変化が少ないシールド部を得ることができる。電気伝導体捲回糸の内側と外側を交互に通す場合、電気伝導体捲回糸１本ずつ交互に通しても、複数の電気伝導体捲回糸を纏めて交互に通してもよい。拘束糸は電気伝導体捲回糸より細いものが好ましい。さらに、拘束糸として、電気伝導体捲回糸の１／２以下の細さ、特に好ましくは１／１０の細さのものを用いることが好ましい。このような拘束糸を用いることで、電気伝導体拘束糸にかかる負荷を抑えることができ、シールドの寿命延長に寄与する。さらに、電気伝導体拘束糸の密度を高めるで、シールド性を向上させることができる。
【００２５】
１周につき１箇所以上、好ましくは４箇所以上、拘束糸を電気伝導体捲回糸の内側と外側を交互に通って捲回することが好ましい。
拘束糸としては、公知の絶縁繊維も任意に用いることができ、例えば、マルチフィラメント、モノフィラメント、紡績糸であり、好ましくはマルチフィラメントを用いるもとができる。細く、柔らかく、拘束力が強く(高強度）、安価という観点からは、拘束糸として、ポリエステル繊維、ナイロン繊維が挙げられる。誘電率が低いという観点からは、拘束糸として、フッ素繊維、ポリエチレン繊維、ポリプロピレン繊維が挙げられる。難燃性の観点からは、拘束糸として、塩化ビニル繊維、サラン繊維、ガラス繊維を挙げることができる。その他の拘束糸として、絹、レーヨン繊維、キュプラ繊維、コットン紡績糸を用いることもできる。しかし、これらに限定されるものではなく、拘束糸としては公知の絶縁繊維を任意に用いることができる。
【００２６】
拘束糸として、弾性繊維を用いることで、電気伝導体捲回糸の変形による負荷を減らし、シールド部の繰り返し伸縮耐久性を向上させることができる。弾性繊維としては、所謂ポリウレタン系弾性長繊維、ポリオレフィン系弾性長繊維、天然ゴム系ゴム糸、合成ゴム系ゴム糸が挙げられる。しかし、これらに限定されるものではなく、拘束糸として、公知の弾性繊維を任意に用いることができる。予め、弾性長繊維の周囲に有機繊維を捲回しておくこともできる。
【００２７】
シールド部に、金属皮膜を施された有機繊維をさらに含むことによりシールド性を向上させることもできる。金属皮膜は有機繊維の表面又は該繊維の集合体表面に施されている。皮膜する金属としては、ニッケル、銅、亜鉛、スズ、銀、金、それらの合金等、種々の金属種が挙げられ、中でも低コストの銅が好ましい。皮膜を施す有機繊維としては、ポリエチレン、ポリエステル、ポリプロピレン、アクリル等が挙げられるが、これらに限定されるものではなく、公知の有機繊維を任意に用いることができる。
【００２８】
シールド部は、電気伝導体捲回糸が捲回又は網組されているシールド層を２層以上にしたものであることもできる。シールド部は、１層よりも２層の方がシールド層の密度が高くなり、シールド性能が向上するため、好ましい。
【００２９】
導体部とシールドの間の中間層として、編組する絶縁繊維をさらに含むことができるが、かかる絶縁繊維の種類は特に限定されるものではなく、公知の繊維から任意に選ぶことができる。中間層はクッション性があることが好ましい。導体部が、硬い材質（金属）で構成されるため、緩衝材としての役目を果たす。また、バルキー性を持つ中間層は、その上に捲回する電気伝導体捲回糸をずれにくくする効果を発揮する。
【００３０】
好ましくは、クッション性を持つ中間層は、バルキー性のあるマルチフィラメント又は紡績糸又は弾性繊維を用い締付けすぎることのないように編組することにより得られる。密な編み組では、被覆が十分となり好ましい。バルキー性のあるマルチフィラメント又は紡績糸は、公知の方法により得ることができる。例えば、マルチフィラメントを１種類以上引きそろえ、仮撚り加工するか、コンジュゲート糸のマルチフィラメントを用いることもできる。また、紡績糸においては、１種類以上の短繊維を混合して紡績することで、バルキー性が得られる。特に、熱収縮率の異なる短繊維を混合し、紡績し、熱処理することにより、バルキー性の高い紡績糸を得ることができる。汎用性があり、耐磨耗性及びバルキー性が良好な絶縁繊維としては、ウーリーナイロンやエステルウーリー糸が挙げられるが、これらに限定されるものではなく、公知の絶縁繊維を任意に用いることができる。
【００３１】
弾性繊維は、所謂弾性長繊維でも、弾性長繊維の周囲に有機繊維を配した所謂カバーリング糸でもよい。
さらに、電磁波吸収効果を高めるために、フェライトやカーボンなどの磁性吸収材料粉末を練りこんだポリエステルやナイロンなどの合成繊維を用いることもできる。同じく磁性吸収材料を弾性繊維に練りこんだものを用いることもできる。フィルム上の絶縁基板上に金属皮膜を有しているフィルム導体を用いることもできる。
【００３２】
外部被覆として、絶縁繊維を編み組又は伸縮性の樹脂を配置することができる。
外部被覆の編組する絶縁繊維の種類は特に限定されるものではなく、伸縮電線の用途や想定される使用条件に合わせて、公知の繊維から任意に選ぶことができる。
外部被覆として考慮すべき性能は、摩擦耐久性が挙げられ、使用する絶縁繊維としては、アラミド繊維、ポリスルホン繊維、フッ素繊維、高強力ポリエチレン繊維、ポリケトン繊維、ナイロン繊維、ポリエステル繊維が好ましい。また、使用する絶縁繊維は、仕上げ加工により、柔軟性や耐摩擦性の向上を図ることもできる。さらに、難燃加工、撥水加工、撥油加工、防汚加工、抗菌加工、制菌加工、消臭加工など、公知の繊維の加工を施すことにより、実用時の取り扱い性を向上させることもできる。特に、繊維の表面にシリコーン樹脂等の平滑剤を付与すると、伸縮電線表面の摩擦係数をより低減できるので好ましい。
【００３３】
外部被覆の伸縮性樹脂は、さまざまな弾性の絶縁樹脂から任意に選ぶことができる。
外部被覆として考慮すべき性能は、伸縮性、耐水性、耐老化性が挙げられ、これらの性能に優れる伸縮性樹脂としては、合成ゴム系弾性体が挙げられ、アクリル系ゴム、二トリル系ゴム、ブタジエン系ゴム、スチレン・ブタジエン系ゴム、クロロスルホン化ポリエチレン系ゴム、ウレタン系ゴム、エチレン・酢酸ビニル系ゴム、イソプレン系ゴム、エピクロルヒドリン系ゴム、多流化ゴム、フッ素系ゴム、シリコーン系ゴム、エチレン・プロピレン系ゴム、クロロプレン系ゴム、ブチル系ゴムが好ましく、より好ましくは、伸縮性、耐水性に優れるブチル系ゴム、多流化ゴム、シリコーン系ゴムであり、さらに好ましくはシリコーン系ゴムである。
【００３４】
次に、本発明のシールド付伸縮電線の代表的な製造方法について説明が、以下の製造方法に限定されるものではない。
（１）伸縮性導体部の製法
本発明のシールド付伸縮電線（ケーブル）で用いる伸縮性導体線は、弾性体を芯部として、芯部を伸長した状態で電気伝導体をらせん状に１本又は複数本捲回させることにより得ることができる。伸縮しやすい導体線を得るため、芯部を３０％以上伸長することが好ましい。さらに好ましくは５０％以上、特に好ましくは１００％以上である。
電気伝導体を捲回させる方法としては、例えば、所謂カバーリング装置により捲回する方法、製紐機等を用いて電気伝導体を芯部の外周に編組する方法や横巻き機を用いて導体線を捲回する方法が挙げられる。芯部と電気伝導体が連動して動くようにするため電気伝導体に適度な張力を掛けて捲回することが好ましい。
【００３５】
電気伝導体としては、細線を用いることが好ましい。例えば、製紐機を用いて電気伝導体を捲回する場合、電気伝導体に掛ける糸錘の重さ又はテンサーを変えたり、編組加工中の単位長さ当たりの巻付数を変えたりすることによって、電気伝導体の捲回角度及び捲回張力を変えることができる。電気伝導体を複数本捲回する場合は、Ｓ撚り又はＺ撚りのいずれか１方向のみに捲回することもＳ／Ｚの2方向で捲回したものを用いることもできる。１方向に捲回したものは、伸縮耐久性が向上しやすく好ましい。
横巻き機を用いて弾性長繊維を伸張しながら、電気伝導体を捲回することもできる。１方向のみの捲回となり、残留トルクが残りやすいが、前記カバーリング方法記載の方法と同様にして、残留トルクを少なくすることができる。
【００３６】
（２）シールド部の製法
シールド部は、例えば、以下に示す方法により製造することができる。
シールド部は、伸縮性導体線を伸長した状態で１本以上の電気伝導体捲回糸を捲回又は網組させることにより得ることができる。
電気伝導体捲回糸を捲回又は網組させる方法としては、例えば、所謂カバーリング装置により捲回する方法、製紐機等を用いて電気伝導体捲回糸を伸縮性導体線の外周に編組する方法や横巻き機を用いて電気伝導体捲回糸を捲回する方法が挙げられる。
【実施例】
【００３７】
以下、本発明を具体的に説明する。
尚、実施例では、以下の評価方法を用いた。
（１）伸縮性
１００ｃｍの伸縮電線の両末端をテンシロンの上下チャックに固定し、１０N以下の荷重で、１１０ｃｍになるまで引き伸ばした後、弛緩して長さを測定する。下記評価基準で区別し、１０N以下の荷重で１１０ｃｍまで引き伸ばすことができ、かつ弛緩後１０５ｃｍ未満に回復したものを１０％以上の伸縮性があると判断した。
Ａ：１０N以下の荷重で１５０ｃｍまで伸張させることができ、弛緩させると１０５ｃｍ未満に回復したもの。
Ｂ：１０N以下の荷重で１３０ｃｍまで伸張させることができるが弛緩しても１０５ｃｍ未満に回復したもの。
Ｃ：１０N以下の荷重で１１０ｃｍまで伸張させることができるが弛緩しても１０５ｃｍ未満に回復したもの。
Ｄ：１０N以下の荷重で１１０ｃｍまで伸張させることができるが弛緩しても１０５ｃｍ未満に回復しないもの。
Ｅ:１０N以下の荷重で１１０ｃｍまで伸張させることができないもの。
【００３８】
（２）シールド部の繰り返し伸縮耐久性
デマッチャー試験機（（株）大栄科学精機製作所製）を用い、図３に示したように、チャック上部（５）及びチャック下部（６）を試料（７）の長さ２０ｃｍにセットする。チャック下部（６）の可動位置を試料の伸張時である２８ｃｍに設定し、室温で、引張り時伸張４０％で２００回／ｍｉｎで所定回伸縮を繰り返し、０−４０％繰り返し伸張試験を行う。繰り返し伸張試験の前後でシールド部の電気抵抗を測定し、繰り返し伸張試験前後での電気抵抗の変化率（ΔＲ）を求める。
ΔＲ＝１００×（Ｒ２−Ｒ１）／Ｒ１
｛式中、Ｒ１：試験前の電気抵抗、Ｒ２：試験後の電気抵抗｝
電気抵抗の変化率（ΔＲ）が１０％以上となった回数を求め、下記評価基準により、耐断線性を判定した。
Ａ：１００万回以上
Ｂ：１０万回以上１００万回未満
Ｃ：１００回以上１０万回未満
Ｄ：１００回未満
【００３９】
［実施例１］
ダブルカバリング機（カタオカテクノ社製、ＳＰ−４００型）を用い、９４０ｄｔｅｘ／７２ｆのポリウレタン弾性長繊維（旭化成せんい株式会社製、商品名：ロイカ）を芯にして、伸長倍率３倍で伸長しながら、１５５ｄｔｅｘのナイロン仮撚糸を５００Ｔ／ｍの下撚り（Ｓ撚り）及び３３２Ｔ／ｍの上撚り（Ｚ撚り）で捲回し、９４０ｄｔｅｘポリウレタン弾性長繊維のダブルカバー糸を得た。得られたダブルカバー糸を用い、８本打ちの製紐機（株式会社国分社製）を用いて編組加工を行い、ポリウレタン弾性長繊維からなる直径１．８ｍｍの略丸断面の組紐を得た。
得られた組紐を芯部にして、１６本打ちの製紐機（（有）桜井鉄工製）を用いて、芯部を２．０倍に伸長しながら、Ｚ撚り方向に導体線として銅細線集合線（（有）竜野電線社製２ＵＳＴＣ、直径０．０３ｍｍ×１１４本にポリエステル加工糸をカバーリングしたもの）４本と（２３０ｄｔｅｘ）４本を１本交互に配置し、Ｓ撚り方向にポリエステル繊維（５６ｄｔｅｘ）を８本配置して編組加工を行い、伸縮性導体部を得た。
得られた導体部を再度芯にして１６本打ちの製紐機に仕掛け、１．８倍に伸長しながら、エステル仮撚糸（３００ｄｔｅｘ＊２本引き揃え）をＺ撚り方向及びＳ撚り方向に各々８本ずつ配置して編組加工による中間層を形成した。
【００４０】
得られた中間層付の伸縮性導体部を再度、芯にして１６本打ちの製紐機に仕掛け、１．８倍に伸長しながら銅箔糸（（株）明清産業製  品名  ＩＴ２５１２）をＺ撚り方向に銅箔糸８本配置し、Ｓ撚り方向にポリエステル繊維（５６ｄｔｅｘ）を８本配置して編組加工を行い、シールド部を持つ導体部を得た。
さらに、得られたシールド部を持つ導体部を再度、芯にして再度１６本打ちの製紐機に仕掛け、１．８倍に伸長しながら、エステル仮撚糸（３００ｄｔｅｘ＊２本引き揃え）をＺ撚り方向及びＳ撚り方向に各々８本ずつ配置して編組加工による外部被覆を行い、４本の導体線を有するシールド付伸縮電線を得た。得られたシールド付伸縮電線の伸縮性と伸縮耐久性の評価結果を、以下の表１に示す。
【００４１】
［実施例２］
ダブルカバリング機（カタオカテクノ社製、ＳＰ−４００型）を用い、２２ｄｔｅｘ／２ｆのポリウレタン弾性長繊維（旭化成せんい株式会社製、商品名：ロイカ）を芯にして、伸長倍率３倍で伸長しながら、１１ｄｔｅｘのナイロン仮撚糸を２２００Ｔ／ｍの下撚り（Ｓ撚り）及び１８００Ｔ／ｍの上撚り（Ｚ撚り）で捲回し、ダブルカバー糸を得た。
シールド部形成時に、Ｓ撚り方向にこの２２ｄｔｅｘポリウレタン弾性長繊維のダブルカバー糸を用いた以外は、実施例１と同様にして、シールド付伸縮電線を得た。得られたシールド付伸縮電線の伸縮性と伸縮耐久性の評価結果を以下の表１に示す。
【００４２】
［実施例３］
中間層形成時に、実施例２の２２ｄｔｅｘポリウレタン弾性長繊維のダブルカバー糸を用いた以外は、実施例１と同様にして、本願発明のシールド付伸縮電線を得た。得られたシールド付伸縮電線の伸縮性と伸縮耐久性の評価結果を以下の表１に示す。
【００４３】
［実施例４］
中間層形成工程を除いた以外は、実施例１と同様にして、本願発明のシールド付伸縮電線を得た。得られたシールド付伸縮電線の伸縮性と伸縮耐久性の評価結果を以下の表１に示す。
【００４４】
［実施例５］
シールド部形成時に、Ｓ撚り方向に銅箔糸（（株）明清産業製  品名  ＩＴ２５１２）を用いた以外は、実施例１と同様にして、本願発明のシールド付伸縮電線を得た。得られたシールド付伸縮電線の伸縮性と伸縮耐久性の評価結果を以下の表１に示す。
【００４５】
［比較例１］
シールド部形成時に、Ｚ撚り方向にスズメッキ銅線（三洋電線製  品名ＴＡ、直径０．０５ｍｍ×４１本）を用いた以外は、実施例１と同様にして、シールド付伸縮電線を得た。得られたシールド付伸縮電線の伸縮性と伸縮耐久性の評価結果を以下の表１に示す。
【００４６】
［比較例２］
シールド部形成時に、Ｚ撚り方向、Ｓ撚り方向いずれにもスズメッキ銅線（三洋電線製  品名ＴＡ、直径０．０５ｍｍ×４１本）を用いた以外は、実施例１と同様にして、シールド付伸縮電線を得た。得られたシールド付伸縮電線の伸縮性と伸縮耐久性の評価結果を以下の表１に示す。
【００４７】
［比較例３］
市販のロボットケーブル（倉茂電工株式会社製  品名ＫＤＦ−ＳＢ（ＣＭ）０．２ＳＱ×２Ｐ）を購入し、そのロボットケーブルの伸縮性と伸縮耐久性の評価結果を以下の表１に示す。
【００４８】
【表１】
2014096262.tif 000003
【００４９】
表１に示す結果から、本発明のシールド付伸縮電線は、市販品では達成できない伸縮性を有し、かつ、従来技術では実現困難であった繰り返し伸縮に耐えられるシールド付伸縮電線であることがわかる。
【産業上の利用可能性】
【００５０】
本発明のシールド付伸縮電線は、ロボット分野をはじめとして、身体装着機器及び衣服装着機器等の曲げ伸ばしなどの屈曲部を有する装置の信号配線として好適であり、特にヒューマノイド型ロボット（内部配線及び外皮配線）、パワーアシスト装置、ウエアラブル電子機器等に好適である。その他、各種ロボット（産業用ロボット、家庭用ロボット、ホビーロボット等）、リハビリ用補助具、バイタルデータ測定機器、モーションキャプチャー、電子機器付き防護服、ゲーム用コントローラー（人体装着型を含む）、マイクロヘッドフォン等の分野に好適に利用できる。
【符号の説明】
【００５１】
１    伸縮性導体部
２    電気伝導体捲回糸
３    外部被覆
４    拘束糸
５    チャック上部
６    チャック下部
７    試料
８    伸張時の試料状態
【図１】
2014096262.tif 000004
【図２】
2014096262.tif 000005
【図３】
2014096262.tif 000006